(57)【特許請求の範囲】
【請求項１】
超硬合金焼結体を第１の被接合材とし、ｃＢＮ焼結体を第２の被接合材とする接合体であって、前記第１の被接合材および第２の被接合材は、両者の間に設置されたチタン（Ｔｉ）を含有する接合材を介して、少なくとも、前記第２の被接合材の背面と底面からなる２面で接合されており、前記第２の被接合材と前記接合材との界面に、厚み１０〜３００ｎｍの窒化チタン（ＴｉＮ）化合物層が形成されていると共に、前記背面の接合層の厚みが、底面の接合層の厚みよりも薄いことを特徴とする接合体。
【請求項２】
前記背面の接合層の厚みをａ、前記底面の接合層の厚みをｂとした時、ｂは１〜５０μｍであり、かつ、ａとｂが、０．０５＜ａ／ｂ＜１の関係にあることを特徴とする請求項１に記載の接合体。
【請求項３】
前記接合材が、ジルコニウム（Ｚｒ）、コバルト（Ｃｏ）、ニッケル（Ｎｉ）、銀（Ａｇ）、銅（Ｃｕ）から選ばれた１種または２種以上を含むことを特徴とする請求項１または請求項２に記載の接合体。
【請求項４】
前記接合材が、チタン（Ｔｉ）、ジルコニウム（Ｚｒ）、銅（Ｃｕ）、ニッケル（Ｎｉ）から構成されており、
Ｔｉ、Ｚｒ、Ｃｕの各含有比率の合計をｘｖｏｌ％、
Ｎｉの含有比率を（１００−ｘ）ｖｏｌ％としたとき、
Ｔｉの含有比率が（０．１〜０．４）ｘｖｏｌ％、
Ｚｒの含有比率が（０．１〜０．４）ｘｖｏｌ％、
Ｃｕの含有比率が（０．３〜０．７）ｘｖｏｌ％
であることを特徴とする請求項１ないし請求項３のいずれか１項に記載の接合体。
【請求項５】
前記接合材に含まれるニッケル（Ｎｉ）の含有比率が、７０ｖｏｌ％以下であることを特徴とする請求項１ないし請求項４のいずれか１項に記載の接合体。
【発明の詳細な説明】
【技術分野】
【０００１】
本発明は、接合体に関するものであり、特に、切削工具に好適な接合体に関する。
【背景技術】
【０００２】
従来より、ｃＢＮ（立方晶窒化硼素）切削工具に代表されるように、先端に高硬度材料をロウ付けにより接合した切削工具が製造されており、特殊鋼材その他各種の切削加工に利用されている。
【０００３】
具体的には、例えば、超硬合金とｃＢＮをロウ付けにより接合した工具が製造・販売されている（例えば、非特許文献１）。あるいは、ＰＣＤ（焼結ダイヤモンド）またはｃＢＮと、セラミックスまたはサーメットとをロウ付けにより接合した接合体が提案されている（例えば、特許文献１、特許文献２）。また、超硬合金またはサーメットと、高速度鋼等とを、Ｃｕロウ材を用いたロウ付けにより接合した切削工具も提案されている（例えば、特許文献３）。
【０００４】
そして、近年、これらの内でも、特に、超硬合金とｃＢＮが接合された切削工具が注目されている。
【先行技術文献】
【特許文献】
【０００５】
【特許文献１】特開２００２−３６００８号公報
【特許文献２】特許第３５４９４２４号公報
【特許文献３】特開平１１−２９４０５８号公報
【非特許文献】
【０００６】
【非特許文献１】住友電工ハードメタル株式会社発行、イゲタロイ  切削工具（’０７−’０８総合カタログ）、２００６年１０月、ｐ．Ｌ４、コーティドスミボロンシリーズ
【発明の概要】
【発明が解決しようとする課題】
【０００７】
しかしながら、上記した従来の方法により得られた接合体においては、接合強度が未だ充分大きいとは言えず、接合強度がより大きな接合体、特に、超硬合金とｃＢＮが強固に接合された接合体が望まれていた。
【課題を解決するための手段】
【０００８】
本発明者は、上記課題を解決するにあたって、種々の実験を行い、鋭意検討した結果、一般的に超硬合金焼結体やｃＢＮ焼結体の結合相成分に用いられるＴｉを接合材に含有させた場合、接合に際して、Ｔｉが超硬合金焼結体やｃＢＮ焼結体に元素拡散して、両者が強固に接合された、即ち、大きな接合強度の接合体を得ることができることが分かった。
【０００９】
そして、この接合においては、接合材とｃＢＮ焼結体との界面に、ＴｉとｃＢＮ焼結体の窒素成分との反応生成物であるＴｉＮ化合物層が形成されており、その厚みが接合強度に関係していることが分かった。
【００１０】
具体的には、加熱時間やＴｉ量の増加によってＴｉＮ化合物層が厚くなり、これに伴って、ＴｉＮ化合物層のｃＢＮ焼結体に対する優れた濡れ性とも相俟って、接合強度が大きくなる。しかし、ＴｉＮ化合物層が一定の厚みを超えると、ＴｉＮ化合物層の脆さが接合強度に大きな影響を与え、あまりに厚く形成された場合、具体的には、３００ｎｍ（ナノメートル）を超える厚みのＴｉＮ化合物層が形成された場合、この形成されたＴｉＮ化合物層が容易に破断されて、却って大きな接合強度を得られない。１００ｎｍ以下であれば大きな接合強度を得やすくより好ましい。また、前記ＴｉＮ化合物は粒状晶、柱状晶、アモルファスなどどのような結晶状態でも良い。
【００１１】
一方、加熱時間が短い、あるいはＴｉ量が少なく、ＴｉＮ化合物層が薄すぎる場合、具体的には、１０ｎｍ未満のＴｉＮ化合物層が形成されるに留まった場合は、Ｔｉの被接合材への元素拡散が充分に行われないことや、ＴｉＮ化合物層が接合面全面に生成されずＴｉＮ化合物が生成する面積が小さくなりやすいため、大きな接合強度を得られないことが分かった。なお、上記ＴｉＮ化合物層には、Ｔｉ、Ｎ以外の成分が少量含まれていてもよい。そのような成分としては、ｃＢＮや超硬合金を構成する元素、接合材を構成する元素を挙げることができる。
【００１２】
そして、このような接合体は、通常、ｃＢＮ焼結体の底面と背面の２面で、接合材を介して超硬合金焼結体と接合されるが、切削時、ワークと接する際、刃先に衝撃がかかるため、比較的軟質層である接合材が衝撃を緩和する効果がある。その一方、接合材の熱伝導率は、被接合材である超硬合金焼結体やｃＢＮ焼結体に比べて低いため、接合層の厚みを厚くした場合、ｃＢＮ焼結体から超硬合金焼結体への伝熱が阻害されて、耐摩耗性の向上効果を得にくい。
【００１３】
本発明者は、切削時、特に刃先の温度が上がりやすい高速切削時、衝撃を受けやすい底面側の接合層の厚みを比較的厚くする一方で、負荷がかかりにくい背面側の接合層の厚みを薄くして熱伝導性を向上させることにより、刃先の温度上昇を抑制できると共に、耐摩耗性を向上できることを見出した。
【００１４】
請求項１に記載の発明は、上記の知見に基づく発明であり、
超硬合金焼結体を第１の被接合材とし、ｃＢＮ焼結体を第２の被接合材とする接合体であって、前記第１の被接合材および第２の被接合材は、両者の間に設置されたチタン（Ｔｉ）を含有する接合材を介して、少なくとも、前記第２の被接合材の背面と底面からなる２面で接合されており、前記第２の被接合材と前記接合材との界面に、厚み１０〜３００ｎｍの窒化チタン（ＴｉＮ）化合物層が形成されていると共に、前記背面の接合層の厚みが、底面の接合層の厚みよりも薄いことを特徴とする接合体である。
【００１５】
請求項１の発明によれば、前記したように、超硬合金焼結体とｃＢＮ焼結体との間に、大きな接合強度を有する接合体を得ることができるため、高強度に接合された切削工具等を提供することができる。また、刃先の温度上昇を抑制することができ、耐摩耗性を向上させることができる
【００１６】
前記の通り、請求項１における窒化チタン（ＴｉＮ）化合物層には、本請求項の発明の趣旨を逸脱しない範囲の少量のＴｉ、Ｎ以外の元素を含有する化合物も含まれる。
【００１７】
接合は加熱により行われるが、ｃＢＮ焼結体は、熱に弱く、高温で分解されやすいため、短時間で熱劣化しやすい。このため、加熱は短時間に行われることが好ましい。
【００１８】
具体的な加熱手段としては、通電時間１分以内の通電加熱が好ましく、３０秒以内が特に好ましく、その際の第１の被接合材である超硬合金焼結体の温度としては、１０００〜１３００℃程度が好ましい。
【００１９】
接合材の融点が１０００℃以下であると、ｃＢＮ焼結体の品質劣化を防ぎ、かつＴｉＮ化合物層厚みを所定の範囲に制御しやすく好ましい。
【００２０】
接合材の融点が１０００℃以上である場合、所定のＴｉＮ化合物層厚みを得るために加熱時間を長くするか、あるいは加熱温度を高くする必要があるが、加熱時間を長くするとｃＢＮの品質劣化が生じやすく、加熱温度を高くするとＴｉＮ化合物層が厚くなりすぎ、また超硬合金焼結体が変形するなどの問題が生じる恐れがある。
【００２１】
加熱に際しては、縦方向、横方向の両方向から加圧しながら加熱することが好ましい。
【００２２】
縦方向、横方向の両方向から加圧することにより、ｃＢＮ焼結体の接合位置を超硬基材に対して一定とし、正確に位置決めすることができるため、片方向から加圧する場合よりも接合後の研削加工量をより小さくできるほか、ｃＢＮ焼結体の移動量、研削量を必要最小限の大きさに設計することができ、ｃＢＮ焼結体をより小さくでき、高価なｃＢＮ焼結体の使用量を抑制することができる。
【００２３】
また、縦方向と横方向の加圧力を制御することにより、底面および背面の接合層の厚みを所定の厚み比に制御しやすく好ましい。さらに、濡れ性のみに頼ることなく被接合材と接合材との接触面積を広げられるため、短時間でも接合面積を広くでき、好ましい。横方向から加圧しない、あるいは横方向の加圧力が適切でない場合、主に背面側に隙間が生じやすく、特に幅０．５ｍｍ以上の隙間が生じた場合に接合強度が低下しやすい。また、隙間が無い場合でも、加圧していない場合には、接合層内の気泡が残留しやすく、加圧による元素拡散の活性化が期待できない。さらに、短時間で加熱した場合には、濡れ性不足により被接合材間に接合材が広がりきらないため、接合面積が小さくなりやすく、接合強度が低下しやすい。
【００２４】
また、通電加熱を行う場合、超硬基材への加圧力が小さすぎると、超硬合金焼結体と電極との間の接触抵抗が多くなり、電流が流れない、あるいは放電する等の問題が発生する恐れがある。通電加熱を行う場合の好ましい圧力は、０．１〜２００ＭＰａである。
【００２５】
なお、コバルト（Ｃｏ）などのメタルバインダーを含むｃＢＮ焼結体やｃＢＮ含有率が７０％を超えるｃＢＮ含有率が大きい焼結体を被接合体として超硬合金に接合した工具では、１０００℃以上の温度で長時間加熱による接合を行うと、ｃＢＮ焼結体に亀裂が生成し良好な接合を行うことが難しい問題点があった。
【００２６】
これはｃＢＮとメタルバインダーの熱膨張係数差が非常に大きいため、１０００℃以上の加熱でメタルバインダーの体積膨張が大きくなってｃＢＮ焼結体に亀裂が生成したり、ｃＢＮ含有率が７０％を超えるｃＢＮ焼結体では基材となる超硬合金との熱膨張係数差が大きく、接合後の冷却過程でｃＢＮ焼結体に亀裂が生じてしまうことが原因と考えられる。また、１０００℃以上の温度でｃＢＮ焼結体のメタルバインダーが液相を生成し、ｃＢＮ焼結体に亀裂が生成することが原因とも考えられる。
【００２７】
このようなｃＢＮ焼結体の品質劣化の発生を防ぐためには、通電加熱時、ｃＢＮ焼結体よりも超硬合金焼結体が優先的に発熱するように、ｃＢＮ焼結体と接合材の配置、通電方法を工夫することが好ましい。
【００２８】
具体的には、例えば、ｃＢＮ焼結体に接する電極と超硬合金焼結体に接する電極の材質を変えることが挙げられる。電極の材質を変えることにより、超硬合金焼結体とｃＢＮ焼結体の各々に流れる電流の量が異なるため、それぞれの発熱を制御することができる。また、ｃＢＮ焼結体よりも超硬合金焼結体を集中的に通電加熱して、間接的にｃＢＮ焼結体を加熱してもよい。
【００２９】
このように、通電経路を工夫することにより、超硬合金焼結体をｃＢＮ焼結体よりも優先的に加熱することができ好ましい。これにより、ｃＢＮ焼結体を必要以上に高温加熱することなく、短時間で接合材近傍を高温加熱することができ、強固な接合が可能になると共に、ｃＢＮ焼結体の品質劣化（熱的劣化、分解、亀裂生成等）を招くことなく、ｃＢＮ焼結体の高硬度等の特徴を十分に生かすことができる。
【００３０】
請求項２に記載の発明は、
前記背面の接合層の厚みをａ、前記底面の接合層の厚みをｂとした時、ｂは１〜５０μｍであり、かつ、ａとｂが、０．０５＜ａ／ｂ＜１の関係にあることを特徴とする請求項１に記載の接合体である。
【００３１】
本発明者は、前記した背面の接合層の厚みと底面の接合層の厚みとの好ましい関係につき、鋭意検討を行った結果、底面の接合層の厚みを１〜５０μｍ、より好ましくは１〜２０μｍとすることにより、耐欠損性を保つことができることを見出した。さらに、底面の接合層の厚みｂに対する背面の接合層の厚みａの比ａ／ｂを、所定の範囲に制御することにより、耐欠損性を保ちつつ、刃先の放熱を促進することができ、耐摩耗性の優れた接合体を得ることができることを見出した。
【００３２】
即ち、底面の接合層の厚みが厚すぎる場合には、熱伝導性が低下して、刃先温度が上がりやすくなるため、耐摩耗性が低下しやすい。一方、薄すぎる場合には、耐欠損性が低下しやすい。また、前記のａ／ｂが小さすぎる、即ち、底面の接合層の厚みに対して背面の接合層の厚みが薄すぎる場合には、耐欠損性が低下しやすい。一方、大きすぎる、即ち、底面の接合層の厚みに対して背面の接合層の厚みが厚すぎる場合には、熱伝導性が低下し耐摩耗性が低下しやすくなることを見出した。具体的には、０．０５＜ａ／ｂ＜１であることが好ましいことが分かった。０．１＜ａ／ｂ＜０．８であるとより好ましい。本発明のように背面と底面の接合層厚みを制御することは従来のロウ付け法では難しかった。
【００３３】
請求項３に記載の発明は、
前記接合材が、ジルコニウム（Ｚｒ）、コバルト（Ｃｏ）、ニッケル（Ｎｉ）、銀（Ａｇ）、銅（Ｃｕ）から選ばれた１種または２種以上を含むことを特徴とする請求項１または請求項２に記載の接合体である。
【００３４】
請求項３の発明においては、接合材として、前記したＴｉに加えて、一般に超硬合金焼結体やｃＢＮ焼結体の結合相成分として用いられるＣｏ、Ｎｉ、あるいはｃＢＮ焼結体と優れた濡れ性を示すＡｇ、Ｃｕ、Ｚｒの少なくともいずれかを含む合金からなる接合材を用いているため、接合強度のより高い接合体を得ることができる。
【００３５】
このような接合材としては、例えば、Ａｇ−Ｔｉ合金、Ｃｕ−Ｔｉ合金、Ｎｉ−Ｔｉ合金、Ｃｏ−Ｔｉ合金、およびこれらの固溶体、例えば、Ｃｕ−Ｔｉ―Ｚｒ合金、Ａｇ−Ｃｕ−Ｔｉ合金、Ｃｕ−Ｎｉ−Ｔｉ合金、Ｃｕ−Ｎｉ−Ｚｒ−Ｔｉ合金等、さらには、これらの金属間化合物等を挙げることができる。なお、超硬合金基材やｃＢＮに含まれる他の成分、例えばＷ、Ｃｒ、Ｔａ、Ｎｂなどが微量含まれていてもよい。例えば、Ｃｕ−Ｃｒ−Ａｌ−Ｔｉ合金等を挙げることができる。
【００３６】
金属間化合物は、接合材に最初から含まれていても良い。また、金属間化合物を構成する元素が、接合材には別の状態で含まれており、接合完了後に反応生成されても良い。金属間化合物が反応生成される場合は、接合に反応熱を利用することができるため、接合にとってより有効である。
【００３７】
請求項４に記載の発明は、
前記接合材が、チタン（Ｔｉ）、ジルコニウム（Ｚｒ）、銅（Ｃｕ）、ニッケル（Ｎｉ）から構成されており、
Ｔｉ、Ｚｒ、Ｃｕの各含有比率の合計をｘｖｏｌ％、
Ｎｉの含有比率を（１００−ｘ）ｖｏｌ％としたとき、
Ｔｉの含有比率が（０．１〜０．４）ｘｖｏｌ％、
Ｚｒの含有比率が（０．１〜０．４）ｘｖｏｌ％、
Ｃｕの含有比率が（０．３〜０．７）ｘｖｏｌ％
であることを特徴とする請求項１ないし請求項３のいずれか１項に記載の接合体である。
【００３８】
前記した通り、Ｎｉは、超硬合金焼結体やｃＢＮ焼結体の結合相成分として用いられ、ＣｕやＺｒは、ｃＢＮ焼結体と優れた濡れ性を示す材料であるため、これらの材料を含有する接合材を用いた場合、接合強度のより高い接合体を得ることができる。
【００３９】
本発明者が、種々の実験を行ったところ、Ｔｉ、Ｚｒ、Ｃｕの各含有比率の合計をｘｖｏｌ％、Ｎｉの含有比率を（１００−ｘ）ｖｏｌ％とし、さらに、Ｃｕ、Ｚｒ、Ｔｉの各含有比率が上記の比率の場合、接合材の融点、濡れ性が良好となりやすく、より強固な接合を得ることができることが分かった。
【００４０】
請求項５に記載の発明は、
前記接合材に含まれるニッケル（Ｎｉ）の含有比率が、７０ｖｏｌ％以下であることを特徴とする請求項１ないし請求項４のいずれか１項に記載の接合体である。
【００４１】
前記したように、超硬合金焼結体やｃＢＮ焼結体の結合相成分として用いられるＮｉを含む接合材は、接合強度のより高い接合体を得ることができる。しかし、Ｎｉの比率が７０ｖｏｌ％を超えると、接合材中に含まれるＴｉ含有量が相対的に減少し、前記した適切な厚みのＴｉＮ化合物層を形成することが困難となるため、好ましくない。
【００４２】
以上、本発明においては、高圧安定型の材料であるｃＢＮ焼結体の品質劣化（熱的劣化、分解、亀裂生成等）を招くことなく、高接合強度であると共に、耐摩耗性が高く、かつ耐欠損性に優れた接合体を提供することができ、刃先の温度上昇を抑制して、ｃＢＮ焼結体の高硬度等の特徴を十分に生かすことができる工具を提供することができる。特に、耐摩工具、鉱山・土木工具、切削工具等の工具として好適に提供することができ好ましい。
【発明の効果】
【００４３】
本発明によれば、従来の方法により得られた接合体に比べて、接合強度がより大きな接合体を提供することができ、高強度に接合された切削工具等を提供することができる。
【図面の簡単な説明】
【００４４】
【図１】本発明の実施の形態における接合体を模式的に示す図であって、（ａ）は側面図、（ｂ）は平面図である。
【図２】通電加圧接合における通電の一形態を説明する概念図である。
【図３】温度測定を説明するための側面図である。
【図４】強度測定を説明するための側面図である。
【発明を実施するための形態】
【００４５】
以下、本発明を実施の形態に基づき、図を用いて説明する。  
【００４６】
１．接合体の構成
図１は、本実施の形態における接合体を模式的に示す図であって、（ａ）は側面図、（ｂ）は平面図である。図１において、１は超硬合金焼結体により形成される第１の被接合材であり、２はｃＢＮ焼結体により形成される第２の被接合材であり、３は第１の被接合材１と第２の被接合材２との間に介在するＴｉを含有する接合材であり、第２の被接合材２と接合材３との界面には、厚み１０〜３００ｎｍのＴｉＮ化合物層（図示省略）が形成されている。
【００４７】
（通電加圧接合法）
次に、通電加圧接合法について、図２を用いて説明する。図２は、通電加圧接合における通電の一形態を説明する概念図である。図２において、３４は電極であり、３５は分割電極であり、３６はアルミナ等で形成された水平方向加圧材である。
【００４８】
図２において、分割電極３５は第２の被接合材２に接しており、電極３４は第１の被接合材１に接している。電極３４と分割電極３５の材質を変えることで、それぞれの電気伝導度と熱伝導度を変えることができ、第１の被接合材１と第２の被接合材２にそれぞれ異なった電流を与えることが可能となり、それぞれの温度を極端に変えることが可能となる。
【００４９】
これにより、第２の被接合材２よりも第１の被接合材１を優先的に発熱させることが可能になるため、熱に弱く、短時間で熱劣化しやすい第２の被接合材２（ｃＢＮ焼結体）の熱劣化を防ぐことができる。
【００５０】
さらに、それぞれの電極を独立して加圧することにより、第１の被接合材１と第２の被接合材２に与える圧力を高精度に制御することができる。このため、第１の被接合材１が最適な接触抵抗となるように、第２の被接合材２の水平方向加圧材３６による横方向加圧力と最適なバランスで加圧して、接合材３（接合層）厚みを最適な厚みにすることができる。
【００５１】
（通電条件）
通電条件は、使用される被接合材１、２および接合材３の材質等により、適宜決定されるが、接合材３近傍以外で、被接合材１、２の材料の変形・溶融や、粒子の粗大化を招かないためには、１分以内、特に３０秒以内程度が好ましい。
【００５２】
（接合材の形態）
通電加圧接合を行う接合材３の形態としては、第１の被接合材１や第２の被接合材２の表面に粉末、箔、もしくはペースト状にして塗布する方法の他、めっき法や物理蒸着法で被覆する方法を採用することができる。めっき法や物理蒸着法で被覆する方法は、接合材３を被覆した後に被接合材１、２をハンドリングしやすく、接合工程の自動化に有利である他、被覆膜厚の制御も行いやすいため、接合強度を安定化させる上で特に好ましい。
【００５３】
（加圧）
加圧しながら通電加熱することで、接合材３は変形しやすくなり、接合材３と被接合材１、２の密着性は高まり、元素拡散しやすくなる。この結果、接合強度を飛躍的に高めることができる。特に、本発明の接合体を切削工具、例えば切削チップに適用する場合、基材である第１の被接合材１と第２の被接合材２の接合面は、上下方向と水平方向の２方向となり、両方向で第１の被接合材１と第２の被接合材２がしっかりと接合されることが必要となる。このような場合では、前記した通り２方向からの加圧を行うことが好ましい。
【００５４】
加圧力は小さすぎると電極と被接合材１、２の接触抵抗が多くなり、電流を流せなくなる、あるいは放電してしまうこと等があり、不適当である。また、大きすぎると超硬合金焼結体が変形するため、不適当である。本発明の場合、被接合材１では０．１ＭＰａ〜２００ＭＰａ、被接合材２では０．０１〜５０ＭＰａが適当である。
【００５５】
（雰囲気）
接合中の雰囲気は、被接合材１、２および接合材３のいずれとも金属を含むため、真空中あるいは不活性ガス中あるいは還元雰囲気中で行うことが望ましい。真空度は特に限定されないが、１３．３Ｐａ（０．１Ｔｏｒｒ）より高真空であることが望ましい。不活性ガスとしては、アルゴン、ヘリウム、窒素、あるいはこれらの混合ガスを挙げることができる。還元雰囲気としては、前記不活性ガスに水素ガスを若干割合混合したガス雰囲気や、被接合材３近傍に加熱した黒鉛を設置する方法を挙げることができる。
【００５６】
（電流の形態）
通電する電流の形態は、被接合材１、２および接合材３を適切な温度に加熱できるための電流を流すことができるのであれば直流電流、交流電流とも使用できる。特に、直流パルス電流はピーク電流値とパルスのＯＮ、ＯＦＦ比を変えることができるため、接合界面の瞬間的な加熱と被接合体１、２の全体的な温度制御範囲を広げることができ、接合には有効である。
【００５７】
（接合材の厚みの設定）
次に、接合材３の厚みについて、図１を用いて説明する。接合材３の厚みは、背面側の厚みａに比べて底面側の厚みｂを厚く、好ましくは０．０５＜ａ／ｂ＜１と底面側の厚みｂを厚く設定することにより、耐摩耗性が高く、かつ耐欠損性にも優れた接合体が得られる。
【実施例】
【００５８】
１．接合材の作製
表１に示す各接合材３を用いて、各接合条件に従って、実施例１〜１５および比較例１〜７の接合体を作製した。
【００５９】
（１）ＴｉＮ化合物層の厚み
表１による。
【００６０】
（２）第１の被接合材１（実施例および比較例に共通）
材質：１箇所にザグリを入れた超硬合金焼結体（台金）
形状：先端角９０°、内接円１２．７ｍｍ、厚み４．７６ｍｍ、Ｒ０．８ｍｍ（ＪＩＳ：ＳＮＧＮ１２０４０８）
【００６１】
（３）第２の被接合材２（実施例および比較例に共通）
材質：ｃＢＮ（チップ）（ｃＢＮ含有率９０％）
形状：２ｍｍ×１ｍｍ、厚み１．２ｍｍ
【００６２】
（４）接合材、加熱方法、接合条件
表１の通りである。表１の接合材組成の欄は、接合された状態における接合材３の組成を示しており、ＥＰＭＡ法により調べた結果であり、この組成は出発材の接合材３の組成と一致していた。第１の被接合材のザグリに対して、第２の被接合材が底面１ｍｍ×１ｍｍの範囲で接触し、かつ背面でも接触するようにセットし接合する。
【００６３】
２．測定方法
（１）接合材の厚み
研磨を行った後、顕微鏡観察により底面接合材厚み（第２の被接合材２の底面側の接合材３の露出面での平均厚み）、背面接合材厚み（第２の被接合材２の背面側の接合材３の露出面での平均厚み）を測定した。結果を表１に示す。
【００６４】
（２）ＴｉＮ化合物層の厚み
接合界面をＦＩＢ加工した後、ＴＥＭによる観察およびＥＤＸ、ＥＥＬＳによる組成分析を行うことによりＴｉＮ化合物層の厚みを測定した。観察する倍率は、ＴｉＮ化合物層の厚みにより適宜調整し、１視野内における厚みの平均値を求めた。結果を表１に示す。
【００６５】
（３）基材温度の測定
図３は、基材温度の測定方法を説明する模式図である。図３において、４４は、接合体の第１の被接合材１に照射されるレーザーのレーザースポットである。
【００６６】
第１の被接合材１（超硬合金焼結体）のザグリ付近の温度を、放射温度計を用いて測定した。具体的には、図４に示すように、第１の被接合材１（１３ｍｍ角×厚み５ｍｍ）の上面およびザグリの背面から１ｍｍの位置に、レーザースポット４４（直径１ｍｍ）の中心を位置させ、レーザースポット４４の温度を放射温度計により測定した。測定結果を表１に示す。
【００６７】
（４）接合強度の測定
図４に接合強度の測定方法を示す。接合体を紙面の上下から加圧した状態で、紙面に垂直な力を第２の被接合材２の第１の被接合材から出っ張った部分に加えることにより、接合材３にせん断力を与え、破断時の強度を接合強度とした。測定結果を表１に示す。
【００６８】
３．観察
接合強度測定後の実施例および比較例の破断面をＳＥＭ・ＥＤＸにより観察した。また、接合面をＴＥＭにより観察した。
【００６９】
実施例４の破断面のＳＥＭ像、ＥＤＸ像および接合面のＴＥＭ像観察、ＥＥＬＳ分析により、Ｂリッチ層、即ち脆いとされるＴｉＮ化合物層ではなく、ｃＢＮ内で破断しており、大きな接合強度が得られていることが分かった。これに対して、比較例７は、ＴｉＮ化合物層の厚みが過大となり、ＴｉＮ化合物層で破断しており、大きな接合強度が得られないことが分かった。他の実施例および比較例についても、同様にして観察した。
【００７０】
４．評価
表１より、ＴｉＮ化合物層の厚みにより、接合強度は変動し、１０〜３００ｎｍの範囲内にある場合には、高い接合強度が得られることが分かった。なお、実施例９については、底面にボイド（隙間）が発生しているため、接合強度が低下している。また、実施例１２〜１５は請求項４を満足する実施例である。
【００７１】
また、実施例２〜６のように加熱時間が１０〜６０秒の場合には適切な厚みのＴｉＮ化合物層が形成され、ｃＢＮの熱劣化が認められず、実施例４のように加熱時間が２０秒の場合には特に高い接合強度が得られることが分かった。
【００７２】
【表１】
0005485117.tif 000002
【００７３】
なお、表１において接合材組成の欄のＣｕ、Ｚｒ、Ｃｏ、Ｎｉに付記されている数値は、各金属のｖｏｌ％を表す数値である。
【００７４】
６．切削試験
次に、実施例４で得られた接合体の底面、背面接合材厚みを調整した試料（実施例１６〜２１、および比較例８）を作製し、切削試験を行った。底面、背面接合厚みは横方向加圧力を適宜調整して作製した。切削条件は以下の通りである。
切削速度：１２００ｍ／ｍｉｎ
切り込み：０．３ｍｍ
送り速さ：０．２５ｍｍ／ｒｅｖ
切削時間：２０ｍｉｎ
被削材：ＦＣ３００（湿式）
【００７５】
結果を表２に示す。
【００７６】
【表２】
0005485117.tif 000003
【００７７】
表２より、底面厚みが１〜５０μｍでかつ底背面厚み比（背面厚み／底面厚み）が０．０５を超え１未満である実施例１８〜２１の場合、摩耗量は０．２９ｍｍ以下であり、耐摩耗性に優れていることが分かった。さらに底背面厚み比（背面厚み／底面厚み）が０．８未満であると摩耗量は０．２１ｍｍ以下でありより好ましいことが分かった。これに対して、底面厚みが５０μｍを超えて厚すぎる実施例１６の場合、切削中に接合層が塑性変形し、欠損が生じていた。そして、底背面厚み比が１を超えている比較例８の場合、背面厚みが厚すぎるため、刃先温度が上昇して、大きな摩耗を示していた。また、底面厚みに比べて背面厚みが薄すぎ、底背面厚み比が０．０５を下回っている実施例１７の場合、耐欠損性が低くなりすぎ、欠損が生じていた。
【００７８】
以上、本発明を実施の形態に基づき説明したが、本発明は上記の実施の形態に限定されるものではない。本発明と同一および均等の範囲内において、上記の実施の形態に対して種々の変更を加えることが可能である。
【符号の説明】
【００７９】
１                    第１の被接合材
２                    第２の被接合材
２ａ                  底面
２ｂ                  背面
３                    接合材
３４                  電極
３５                  分割電極
３６                  水平方向加圧材
４４                  レーザースポット
ａ                    背面の接合総の厚み
ｂ                    底面の接合総の厚み
【図１】
0005485117.tif 000004
【図２】
0005485117.tif 000005
【図３】
0005485117.tif 000006
【図４】
0005485117.tif 000007